СЫРЬЕВАЯ СМЕСЬ ДЛЯ ИЗГОТОВЛЕНИЯ БЕТОНА
RAW MATERIAL MIXTURE FOR CONCRETE PRODUCTION

Изобретение относится к промышленности строительных материалов, в частности к производству бетонов, используемых в малоэтажном строительстве.
Известна сырьевая смесь для изготовления бетона, содержащая, мас.%: цемент 35,0-39,0; мелкий заполнитель 35,0-39,0; смолу воздухововлекающую экстракционно-канифольную 0,11-0,17; карбоксиметилцеллюлозу 0,05-0,07; пластифицирующую добавку (суперпластификатор С-3) 0,4-1,4; вода - остальное [1].
Задача изобретения состоит в безопасной утилизации отработавших мобильных телефонов.
Технический результат достигается тем, что сырьевая смесь для изготовления бетона, содержащая цемент, мелкий заполнитель, пластифицирующую добавку, воду, дополнительно содержит измельченные и просеянные через сетку №10 отработавшие мобильные телефоны с предварительно извлеченными аккумуляторами при следующем соотношении компонентов, мас.%: цемент 24-36; мелкий заполнитель 12,7-17,9; пластифицирующая добавка 0,1-1,5; вода 18-36; измельченные и просеянные через сетку №10 отработавшие мобильные телефоны с предварительно извлеченными аккумуляторами 10-40.
Составы сырьевой смеси для изготовления бетона приведены в таблице.
Цемент смешивают с мелким (проходящим через сетку №5) заполнителем, измельченными и просеянными через сетку №10 отработавшими мобильными телефонами (аккумуляторы из телефонов должны быть извлечены), добавляют воду и пластифицирующую добавку. Полученной смесью заполняют металлические формы, выдерживают ее в формах 12-24 ч при температуре 20-25°C, затем изделия (стеновые блоки) извлекают из форм.
Прочность при сжатии бетона (в возрасте 28 сут), полученного из сырьевой смеси, составит 10-15 МПа.
Источники информации
1. RU №2237041, 2004.